(57)【要約】  本発明は、少なくとも１つの重金属を含有する水溶液を電気化学的に汚染除去する方法であって、ａ）水溶液のｐＨを測定する工程、任意選択で続いて、強酸又は強塩基を添加することによって前記ｐＨを調整する工程と、ｂ）前記水溶液を、参照電極、対電極、及び導電性基板を含む作用電極と接触させる工程と、ｃ）定電位をその配置構成に印加する工程であって、その結果として、前記作用電極上に少なくとも１つの重金属酸化物の薄膜が形成される工程であって、水溶液が幾つかの重金属を含有する場合、この工程を繰り返してもよい、工程と、ｄ）汚染除去された水溶液及び前記薄膜を回収する工程とを含む、方法に関する。【特許請求の範囲】
【請求項１】
少なくとも１つの重金属を含有する水溶液を電気化学的に汚染除去する方法であって、
ａ）水溶液のｐＨを測定する工程、任意選択で続いて、強酸又は強塩基の添加により前記ｐＨを調整する工程と、
ｂ）前記水溶液を、参照電極、対電極、及び導電性基板を含む作用電極と接触させる工程と、
ｃ）定電位をアセンブリに印加する工程であって、その後、前記作用電極上に少なくとも１つの重金属酸化物の薄膜が形成される、工程と、
ｄ）汚染除去された水溶液及び前記酸化物薄膜を回収する工程と
を含み、
水溶液が幾つかの重金属を含有する場合、工程ａ）、工程ｂ）、工程ｃ）及び工程ｄ）を繰り返してもよい、方法。
【請求項２】
導電性基板が、ステンレス鋼、半導体、貴金属及びそれらの混合物で構成される群から選択される、請求項１に記載の方法。
【請求項３】
重金属が、鉛、銅、ニッケル、水銀、アルミニウム、チタン、ヒ素、銀、ビスマス、及びそれらの混合物で構成される群から選択される、請求項１又は２に記載の方法。
【請求項４】
水溶液が、鉛、ニッケル、銅又はそれらの混合物を含む、請求項１から３のいずれか一項に記載の方法。
【請求項５】
８未満のｐＨを有する、鉛を含有する水溶液を汚染除去する、請求項１から４のいずれか一項に記載の方法であって、
鉛を含有する水溶液のｐＨが４以下である場合、工程ｃ）の電位が１．６５Ｖ〜１．９５Ｖの間（標準水素電極に対して）であり、
鉛を含有する水溶液のｐＨが４〜８の間である場合、工程ｃ）の電位が１．１５Ｖ〜１．８５Ｖの間（標準水素電極に対して）である、方法。
【請求項６】
８より高いｐＨを有する、鉛を含有する水溶液を汚染除去する、請求項１から４のいずれか一項に記載の方法であって、工程ａ）に続いて、強酸を添加して４〜８の間のｐＨを有する水溶液を得る工程が行われ、工程ｃ）で、１．１５Ｖ〜１．８５Ｖの間（標準水素電極に対して）の電位が印加される、方法。
【請求項７】
銅を含有する水溶液を汚染除去する、請求項１から４のいずれか一項に記載の方法であって、
工程ａ）で測定される前記銅を含有する水溶液のｐＨが８よりも高い場合は、前記工程ａ）に続いて強酸を添加し、前記ｐＨが４未満である場合は、前記工程ａ）に続いて強塩基を添加して、４〜８の間のｐＨを有する水溶液を得る工程が行われ、
前記４〜８の間のｐＨを有する水溶液に印加される工程ｃ）の電位が、０．１５Ｖ〜０．２５Ｖの間（標準水素電極に対して）である、方法。
【請求項８】
ニッケルを含有する水溶液を汚染除去する、請求項１から４のいずれか一項に記載の方法であって、
工程ａ）で測定される前記ニッケルを含有する水溶液のｐＨが８よりも高い場合は、前記工程ａ）に続いて強酸を添加し、ｐＨが４未満である場合は、前記工程ａ）に続いて強塩基を添加して、４〜８の間のｐＨを有する水溶液を得る工程が行われ、
前記４〜８の間のｐＨを有する水溶液に印加される工程ｃ）の電位が１．３５Ｖ〜１．５５Ｖの間（標準水素電極に対して）である、方法。
【請求項９】
工程ｃ）が、ポテンショスタットを使用してクロノアンペロメトリーを実施することを含む、請求項１から８のいずれか一項に記載の方法。
【請求項１０】
請求項１から９のいずれか一項に記載の方法を用いて得られる少なくとも１つの重金属酸化物の薄膜。
【発明の詳細な説明】
【技術分野】
【０００１】
本発明の主題は、電気化学的プロセスを実行することによって水溶液中の重金属を除染する方法である。
【背景技術】
【０００２】
金属汚染は、アルミニウム、ヒ素、クロム、コバルト、銅、マンガン、モリブデン、ニッケル、亜鉛等の種々の金属、又はこれらよりも有毒なカドミウム、水銀若しくは鉛等の重金属に起因し得る。人間による多様な活動が、責任を担っている。この汚染は、本質的に産業廃棄物に、特に皮革工場（カドミウム、クロム）、製紙工場（水銀）、塩素生産工場（水銀）及び冶金産業、廃水処理ステーションからの残留スラッジの農地適用、幾つかの防カビ剤の使用（水銀）、廃棄物焼却後に排出される降下大気粉塵（水銀）に、又は車両燃料の燃焼（鉛）、若しくは屋根及び道路上への雨水流出（亜鉛、銅、鉛）に由来している。
【０００３】
金属は生分解性でないため、金属汚染は特に問題を引き起こす。更に、食物連鎖を通じて生体で濃縮されるようになるものもある。したがって、金属は、人間が摂取する幾つかの種、例えば魚で非常に高レベルに達する可能性がある。
【０００４】
現在のところ、これらの汚染物質、特に重金属を除去する汚染除去方法又は除染方法は、粉末形態に対する溶液中での沈殿等の物理化学的方法、又は膜方法を主に使用する。これらの方法は粉末の濾過を必要とし、必ずしもカドミウムとの分離を可能にするわけではない。
【先行技術文献】
【非特許文献】
【０００５】
【非特許文献１】ｈｔｔｐｓ：／／ｗｗｗ．ｅｐｄ．ｇｏｖ．ｈｋ／ｅｉａ／ｒｅｇｉｓｔｅｒ／ｒｅｐｏｒｔ／ｅｉａｒｅｐｏｒｔ／ｅｉａ＿２２４２０１４／ＥＩＡ／ａｐｐ／ａｐｐ０２．０２．ｐｄｆ
【発明の概要】
【発明が解決しようとする課題】
【０００６】
本発明の目的は、特に鉛及びカドミウムの効率的な分離を可能にする、水溶液中の重金属を除染する簡素な方法を提供することである。
【０００７】
本発明の更なる目的は、低コストであり、かつ非常に低い電気エネルギー投入のみを要する、水溶液中の重金属を除染する方法を提供することである。
【０００８】
本発明の更なる目的は、粉末形態の材料を回収するのに通常必要とされる濾過工程を省くことを可能にする、水溶液中の重金属を除染する方法を提供することである。
【０００９】
本発明の更なる目的は、塩化物、硫酸塩、硝酸塩又は酢酸塩等の溶液中の各種塩の存在にもかかわらず、又はそれらの濃度に関係なく効率的である、水溶液中の重金属を除染する方法を提供することである。
【課題を解決するための手段】
【００１０】
したがって、本発明は、少なくとも１つの重金属を含有する水溶液を電気化学的に汚染除去する方法であって、
ａ）水溶液のｐＨを測定する工程、任意選択で続いて、強酸又は強塩基の添加により前記ｐＨを調整する工程と、
ｂ）前記水溶液を、参照電極、対電極、及び導電性基板を含む作用電極と接触させる工程と、
ｃ）定電位をアセンブリに印加する工程であって、その後、前記作用電極上に少なくとも１つの重金属の薄膜が形成される、工程と、
ｄ）汚染除去された水溶液及び前記薄膜を回収する工程と
を含み、水溶液が幾つかの重金属を含有する場合、工程ａ）、工程ｂ）、工程ｃ）及び工程ｄ）を繰り返してもよい、方法に関する。
【００１１】
したがって、本発明は、少なくとも１つの重金属を含有する水溶液を電気化学的に汚染除去する方法であって、
ａ）水溶液のｐＨを測定する工程、任意選択で続いて、強酸又は強塩基の添加により前記ｐＨを調整する工程と、
ｂ）前記水溶液を、参照電極、対電極、及び導電性基板を含む作用電極と接触させる工程と、
ｃ）定電位をアセンブリに印加する工程であって、その後、前記作用電極上に少なくとも１つの重金属酸化物の薄膜が形成される、工程と、
ｄ）汚染除去された水溶液及び前記酸化物薄膜を回収する工程と
を含み、水溶液が幾つかの重金属を含有する場合、工程ａ）、工程ｂ）、工程ｃ）及び工程ｄ）を繰り返してもよい、方法に関する。
【００１２】
本発明の方法は、重金属の濃度に関係なく、また汚染除去されるべき溶液中に含有される化学種（塩化物、硫酸塩、硝酸塩又は酢酸塩）及びそれらの濃度（イオン強度）に関係なく、鉛等の重金属の完全な除去を可能にするため、特に好適で効率的である。
【００１３】
本発明の方法は更に、非常に低コストであり、設備、特に電極を、有効性を損なわずに数回使用することができる。
【００１４】
この方法はまた、外気温で、また空気中で、簡素で低コストの設備を用いて、非常に低い電気エネルギー投入で行われるという点で好適である。
【００１５】
この方法で到達される除染収率は、産業媒質における再循環用の水の処理、放出前の、又は従来の処理に加えた産業排水の処理を想定することを可能にするものである。
【００１６】
一実施形態において、本発明の方法は、好ましくはセパレータも、膜も、隔膜も含有しない容器中で行われる。
【００１７】
一実施形態において、本発明の方法は、上述の強酸又は強塩基以外の試薬又は更なる媒質を汚染除去されるべき溶液に添加することを含まない。
【００１８】
一実施形態において、本発明の方法は、塩化物又はフルオロケイ酸塩媒質等の特定の媒質中で行われない。
【００１９】
一実施形態において、本発明の方法は、外気温で行われる。
【００２０】
一実施形態において、本発明の方法は、温度１０℃〜５０℃の間、特に１０℃〜４０℃の間の温度で行われる。
【００２１】
好ましくは、本発明の方法は、大気圧で行われる。
【００２２】
本発明では、上記で定義される少なくとも１つの重金属を含有する水溶液はまた、以下で＜＜除染されるべき水溶液＞＞、＜＜汚れた水溶液＞＞、＜＜汚染除去されるべき水溶液＞＞、又は＜＜汚染された水溶液＞＞とも呼ばれる。
【００２３】
本発明によれば、本方法の完了時に得られる水溶液はまた、以下で＜＜汚染除去された水溶液＞＞又は＜＜除染された水溶液＞＞とも呼ばれる。
【００２４】
一実施形態において、除染されるべき水溶液は、少なくとも０．５ｍｇ／Ｌの少なくとも１つの重金属を含む。
【００２５】
一実施形態において、前記水溶液は、約０．５ｍｇ／Ｌ〜１００ｍｇ／Ｌの少なくとも１つの重金属を含む。
【００２６】
本発明によれば、＜＜重金属＞＞という用語は、５ｇ／ｃｍ３よりも高い密度を有し、また或る特定の濃度に続いて、海洋生物及び／又は生物に影響を及ぼし得る自然金属元素を指定する。
【００２７】
重金属中でも、例えば、鉛、銅、ニッケル、水銀、アルミニウム、チタン、ヒ素、銀、ビスマス、及びそれらの混合物を挙げることができる。
【００２８】
好ましくは、本発明では、重金属は、導電性酸化物を生産する可能性がある。より好ましくは、重金属は、特に１５未満の低溶解度生成物（ｐＫ）を特に有する導電性酸化物又は半導電性酸化物を生産する可能性がある。
【００２９】
好ましくは、本発明の重金属は、少なくとも２つの酸化状態を有する：まず、金属は、１つの酸化状態で溶液中に可溶性であり（酸化数＋１）、次に、金属は、電子伝導性（又は半伝導性）である付着している薄い膜の形態の酸化物タイプの不溶性化合物を形成することによって、印加される電位の影響下で酸化し得るか、又は還元され得る（酸化数＋２）
【００３０】
１つの好適な実施形態において、本発明の重金属は、鉛、ニッケル、銅及びそれらの混合物によって形成される群から選択される。したがって、１つの好ましい実施形態において、水溶液は、鉛、ニッケル、銅又はそれらの混合物を含む。
【００３１】
本発明では、除染されるべき水溶液は、単一重金属又は種々の重金属の混合物を含む。特に、以下で記載するように、水溶液が幾つかの重金属を含有する場合、工程ａ）、工程ｂ）、工程ｃ）及び工程ｄ）を繰り返してもよい。
【００３２】
工程ａ）
上述するように、本発明の方法は、汚染除去されるべき水溶液のｐＨを測定する事前工程を含む。測定したｐＨに応じて、また汚染除去を実行するための所望の範囲を得るために、本方法は更に、強酸又は強塩基の添加により前記溶液のｐＨを調整する工程を含む。
【００３３】
強酸として、例えば、塩酸、硫酸又は硝酸を挙げることができる。
【００３４】
強塩基として、例えば、水酸化ナトリウム又は水酸化カリウムを挙げることができる。
【００３５】
一実施形態において、工程ａ）の前に、本発明の方法は、前記溶液中に含有される重金属のタイプ、好ましくは濃度を決定するために、前記汚染除去されるべき水溶液をアッセイする工程を含む。前記工程は、当業者に周知の方法に従って実施される。
【００３６】
以下で説明するように、汚染除去されるべき溶液が幾つかの重金属を含む場合、この工程ａ）を繰り返すことができ、続いてｐＨを測定して、重金属のタイプに適合され得る。
【００３７】
工程ｂ）
本発明の方法は更に、汚染除去されるべき水溶液を、電気化学システムと接触させる工程を含む。
【００３８】
したがって、前記水溶液は、少なくとも１つの参照電極、対電極及び作用電極と接触される。上述するように、この工程は、いかなるセパレータも、膜も、隔膜も有さない従来の容器中で行われる。
【００３９】
参照電極として、電気化学デバイスで従来使用される任意の参照電極を挙げることができる。例えば、飽和カロメル電極（ＳＣＥ）、硫酸水銀電極（ＭＳＥ）又は塩化銀電極を挙げることができる。
【００４０】
一実施形態において、本発明で使用される参照電極は、硫酸水銀電極である。
【００４１】
対電極として、電気化学デバイスで従来使用される対電極を挙げることができる。例えば、白金を挙げることができる。
【００４２】
一実施形態において、本発明で使用される対電極は、白金線である。
【００４３】
上述するように、作用電極は、少なくとも１つの導電性基板を含む。この導電性基板は、導電性材料、半導電性材料、貴金属及びそれらの混合物の中から選択される材料で構成され得る。
【００４４】
一実施形態において、導電性基板は、ステンレス鋼、半導体、貴金属及びそれらの混合物によって形成される群から選択される。
【００４５】
本発明では、作用電極は、導電性基板であり得るか、又は作用電極は、導電性基板を含んでもよい。したがって、一実施形態において、作用電極は、絶縁部分及び導電部分を含む。この実施形態によれば、例えば、作用電極は、任意選択でドープされた半導体、例えば二酸化スズＳｎＯ２で少なくとも部分的にコーティングされたガラス板から形成される。
【００４６】
１つの好ましい実施形態において、作用電極は、ＳｎＯ２でコーティングされたガラス板又はステンレス鋼電極である。
【００４７】
以下で説明するように、汚染除去されるべき溶液が幾つかの重金属を含む場合、この工程ｂ）を繰り返すことができ、使用される電極は、必ずしも同じではない。例えば、第１の重金属を除去するための第１の作用電極、続いて、別の重金属を除去するために、同じか又は異なる第２の作用電極を使用することが可能である。
【００４８】
工程ｃ）
種々の電極を、汚染除去されるべき溶液と接触させた後、定電位が、このアセンブリに印加される。
【００４９】
一実施形態において、印加されるべき電位は、汚染除去されるべき金属のタイプに応じて、また工程ａ）で任意選択で調整される測定したｐＨに応じて決定される。
【００５０】
好ましくは、本発明の工程（ｃ）は、ポテンショスタットを使用してクロノアンペロメトリーを実施することを含む。
【００５１】
この工程、即ち電位の印加は、上記で定義される作用電極上での少なくとも１つ重金属酸化物の薄膜を形成させる。
【００５２】
以下で説明するように、汚染除去されるべき溶液が幾つかの重金属を含む場合、この工程ｃ）を繰り返すことができ、電位は、重金属のタイプに適合され得る。これらの反復工程ｃ）後に、幾つかの重金属薄膜、特に重金属酸化物の薄膜が得られ、これらは、引き続いて、特に純粋な形態で回収される。上述するように、薄膜はそれぞれ、種々の作用電極上で回収され得る。
【００５３】
工程ｄ）
工程ｃ）後、重金属薄膜、重金属酸化物薄膜、又は重金属、特に重金属酸化物の薄膜（除染されるべき溶液が幾つかの重金属を含有する場合）は回収される。更に、除染又は汚染除去された溶液が得られる。
【００５４】
好ましくは、工程ｄ）後に得られる溶液は、汚染除去された水溶液であり、その中で、重金属濃度は、１０−８ｍｏｌ／Ｌ、即ち２．０７μｇ／Ｌの領域内である。
【００５５】
ＷＨＯ基準（ｈｔｔｐｓ：／／ｗｗｗ．ｅｐｄ．ｇｏｖ．ｈｋ／ｅｉａ／ｒｅｇｉｓｔｅｒ／ｒｅｐｏｒｔ／ｅｉａｒｅｐｏｒｔ／ｅｉａ＿２２４２０１４／ＥＩＡ／ａｐｐ／ａｐｐ０２．０２．ｐｄｆを参照）は、鉛含有量１０μｇ／Ｌを提供する。
【００５６】
したがって、本発明は更に、上記で定義される方法を用いて得ることが可能な重金属薄膜に関する。
【００５７】
したがって、本発明は更に、上記で定義される方法を用いて得ることが可能な少なくとも１つの重金属酸化物の薄膜に関する。
【００５８】
好ましくは、このようにして得られる薄膜は、特におよそ１マイクロメートル、特に１μｍ〜２０μｍの間の厚さを有する付着層の形態の薄膜である。
【００５９】
汚染除去されるべき水溶液が鉛を含有する場合、本発明の方法は、前記溶液のｐＨに応じて、下記の通りに実行され得る。
【００６０】
一実施形態において、鉛を含有し、かつ８未満のｐＨを有する水溶液を汚染除去する、本発明の方法は、上記で定義される工程ａ）及び工程ｂ）を含み、工程ｃ）は、下記の通りに実施される：
−鉛を含有する水溶液のｐＨが４以下である場合、工程ｃ）の電位は１．６５Ｖ〜１．９５Ｖの間（標準水素電極ＳＨＥに対して）であり、
−鉛を含有する水溶液のｐＨが４〜８の間である場合、工程ｃ）の電位は、ＳＨＥに対して１．１５Ｖ〜１．８５Ｖの間である。
【００６１】
一実施形態において、鉛を含有する汚染除去されるべき水溶液が８よりも高いｐＨを有する場合は、工程ａ）に続いて強酸、例えばＨＣｌ、ＨＮＯ３又はＨ２ＳＯ４を添加して４〜８の間のｐＨを有する水溶液を得る工程が行われる。
【００６２】
工程ｃ）では、１．１５Ｖ〜１．８５Ｖの間の電位が印加される（標準水素電極に対して）。
【００６３】
本発明は更に、銅を含有する水溶液を汚染除去する、上記で定義される方法であって、
−工程ａ）で測定される前記銅を含有する水溶液のｐＨが８よりも高い場合は、前記工程ａ）に続いて強酸、例えばＨＣｌ、ＨＮＯ３又はＨ２ＳＯ４を添加し、前記ｐＨが４未満である場合は、前記工程ａ）に続いて強塩基、例えばＮａＯＨ又はＫＯＨを添加して、４〜８の間のｐＨを有する水溶液を得る工程が行われ、
−前記４〜８の間のｐＨを有する水溶液に印加される工程ｃ）の電位は、ＳＨＥに対して０．１５Ｖ〜０．２５Ｖの間である、方法に関する。
【００６４】
本発明は更に、ニッケルを含有する水溶液を汚染除去する、上記で定義される方法であって、
−工程ａ）で測定される前記ニッケルを含有する水溶液のｐＨが８よりも高い場合は、前記工程ａ）に続いて強酸、例えばＨＣｌ、ＨＮＯ３又はＨ２ＳＯ４を添加し、前記ｐＨが４未満である場合は、前記工程ａ）に続いて強塩基、例えばＫＯＨ又はＮａＯＨを添加して、４〜８の間のｐＨを有する水溶液を得る工程が行われ、
−前記４〜８の間のｐＨを有する水溶液に印加される、工程ｃ）の電位は、ＳＨＥに対して１．３５Ｖ〜１．５５Ｖの間である、方法に関する。
【００６５】
本発明はまた、カドミウムと、カドミウムとは異なる少なくとも１つの重金属とを含む水溶液中で、カドミウムを他の重金属と分離する方法であって、上記で定義される本発明の方法の工程の実行を含む、方法に関する。
【００６６】
特に、この実施形態において、汚染除去されるべき溶液は、少なくともカドミウムと、例えば鉛、ニッケル及び／又は銅の中から選択される少なくとも１つの他の重金属とを含有する。この方法では、カドミウムは他の重金属と異なり除去できないので溶液中に残るため、カドミウムを分離することが可能である。
【００６７】
上述するように、本発明の方法は、重金属の混合物を含む溶液を汚染除去するように適用され得る。
【００６８】
したがって、本発明はまた、少なくとも２つの重金属Ｍ１及びＭ２を含有する水溶液Ｓ１を電気化学的に汚染除去する方法であって、
ａ）水溶液Ｓ１のｐＨを測定する工程、任意選択で続いて、強酸又は強塩基の添加により前記ｐＨを調整する工程と、
ｂ）前記水溶液Ｓ１を、参照電極、対電極、及び導電性基板を含む作用電極ＷＥ１と接触させる工程と、
ｃ）定電位Ｅ１をアセンブリに印加する工程であって、その後、重金属Ｍ１の薄膜が、前記作用電極ＷＥ１上に形成される、工程と、
ｄ）金属Ｍ１が除去された水溶液Ｓ２、及び金属Ｍ１の薄膜を回収する工程と、
ｅ）水溶液Ｓ２のｐＨを測定する工程、任意選択で続いて、強酸又は強塩基の添加により前記ｐＨを調整する工程と、
ｆ）前記水溶液Ｓ２を、参照電極、対電極、及び導電性基板を含む作用電極ＷＥ２と接触させる工程であって、これらの電極が、場合により工程ｂ）の電極と同じであるか又は異なる、工程と、
ｇ）定電位Ｅ２をアセンブリに印加する工程であって、その後、重金属Ｍ２の薄膜が、前記作用電極ＷＥ２上に形成され、電位Ｅ１及び電位Ｅ２は同じであるか又は異なる、工程と
ｈ）金属Ｍ１及び金属Ｍ２が除去された水溶液Ｓ３、及び金属Ｍ２の薄膜を回収する工程と
を含む、方法に関する。
【００６９】
本発明は更に、少なくとも２つの重金属Ｍ１及びＭ２を含有する水溶液Ｓ１を電気化学的に汚染除去する方法であって、
ａ）水溶液Ｓ１のｐＨを測定する工程、任意選択で続いて、強酸又は強塩基の添加により前記ｐＨを調整する工程と、
ｂ）前記水溶液Ｓ１を、参照電極、対電極、及び導電性基板を含む作用電極ＷＥ１と接触させる工程と、
ｃ）定電位Ｅ１をアセンブリに印加する工程であって、その後、重金属Ｍ１の少なくとも１つの酸化物の薄膜が、前記作用電極ＷＥ１上に形成される、工程と、
ｄ）金属Ｍ１が除去された水溶液Ｓ２、及び金属Ｍ１の少なくとも１つの酸化物の薄膜を回収する工程と、
ｅ）水溶液Ｓ２のｐＨを測定する工程、任意選択で続いて、強酸又は強塩基の添加により前記ｐＨを調整する工程と、
ｆ）前記水溶液Ｓ２を、参照電極、対電極、及び導電性基板を含む作用電極ＷＥ２と接触させる工程であって、これらの電極が、場合により工程ｂ）の電極と同じであるか又は異なっている、工程と、
ｇ）定電位Ｅ２をアセンブリに印加する工程であって、その後、重金属Ｍ２の少なくとも１つの酸化物の薄膜が、前記作用電極ＷＥ２上に形成され、電位Ｅ１及び電位Ｅ２は同じであるか又は異なる、工程と
ｈ）金属Ｍ１及び金属Ｍ２が除去された水溶液Ｓ３、及び金属Ｍ２の少なくとも１つの酸化物の薄膜を回収する工程と
を含む、方法に関する。
【００７０】
汚染除去されるべき水溶液が２つよりも多い重金属を含有する場合、工程ａ）、工程ｂ）、工程ｃ）及び工程ｄ）（又は工程ｅ）、工程ｆ）、工程ｇ）及び工程ｈ））を、金属（単数又は複数）のタイプに応じて繰り返す。
【００７１】
一実施形態において、除染されるべき溶液を接触させる連続工程を実施するために、前記溶液は、電極の同じアセンブリ（参照電極、対電極及び作用電極）と接触され得るが、除染されるべき溶液を含有する異なる連続浴中で接触されてもよい。例えば、上述するように、除染されるべき溶液が２つの重金属Ｍ１及びＭ２を含有する場合、電極はこの溶液と接触して配置されて、重金属Ｍ１を除去して、重金属Ｍ２を含有する（しかし、重金属Ｍ１を伴わない）水溶液を得ることが可能となり、続いて溶液が回収される。次に、異なる作用電極、並びに同じ参照電極及び対電極が、重金属Ｍ２を含有する前記水溶液と接触して配置される。続いて、金属Ｍ１及びＭ２が除去された溶液が回収される。
【図面の簡単な説明】
【００７２】
【図１】走査型電子顕微鏡（ＳＥＭ）写真を示す。
【図２】エネルギー分散型分光ＥＤＳ分析結果を示す。
【発明を実施するための形態】
【００７３】
［実施例］
以下で記載する実施例全てにおいて、除染方法は、以下のように行った：
−従来の８０ｍＬの反応器（ビーカータイプ）、及び
−３つの電極：参照電極（硫酸水銀）、対電極（白金線）及び付着膜が析出される作用電極。作用電極は、ＳｎＯ２でコーティングされたガラス板であるか、或いは作用電極は、溶液と接触する表面がスコッチテープ（３ｃｍ２）で限定されているステンレス鋼（６０×１５ｍｍ）に存在する。
【００７４】
実験は、溶解した酸素を除去するための脱気を必要せず、空気中で、外気温にて、大気圧で平均的な一定の攪拌下で行った。攪拌に関して、マグネチックスターラーを使用した（速度は２５０ｒｐｍに設定）。攪拌の利点は、この方法の素早い加速である。
【００７５】
除染方法は、クロノアンペロメトリー用のポテンショスタットを使用し、即ち、実験の全継続期間にわたって同じ電位のままである定電位を印加する。
【００７６】
印加する電位の値は、以下の実施例で明記するように、重金属及び溶液のｐＨに依存して様々である。
【００７７】
溶解された重金属が完全に除去されると、電流は実質的にゼロ及び一定になり、実験が完了していることを示すため、実験の期間は、溶液中に含有される溶解された重金属の初期濃度の関数である。
【００７８】
実施例１：鉛除去の事例
４以下のｐＨの酸性溶液に関して、鉛の除染方法は、１．６５Ｖ〜１．８５Ｖ／ＳＨＥ（標準水素電極）の間に相当する、１Ｖ〜１．２Ｖ／硫酸水銀電極の電位下で行われる。
【００７９】
４〜８の間のｐＨを有する溶液に関して、Ｐｂの除染方法は、０．７Ｖ〜０．９Ｖ／硫酸水銀電極（１．３５Ｖ〜１．５５Ｖ／ＳＨＥ）の間の電位下で行われる。
【００８０】
Ｐｂは全て、鉛及び酸素のみで構成される導電性基板上に析出される薄い付着している酸化物薄膜の形態で除去される。
【００８１】
２７ｍｇ／ＬのＰｂ（ＩＩ）の濃度（５０ｍＬ中に６．５×１０−６ｍｏｌ、即ち１．３×１０−４ｍｏｌ／Ｌ）を有する溶液を、ＳｎＯ２電極上で処理する例：
溶液の初期ｐＨに依存した２つの考え得る処理：
【００８２】
１．ｐＨ＝２である場合、Ｐｂは、１Ｖ／硫酸水銀電極の電位を１２時間印加することによって、ＳｎＯ２基板上に析出される、鉛及び酸素（Ｏ約７０％及びＰｂ３０％）のみで構成される鉛酸化物の付着している薄膜の形態で、この溶液から完全に除去された。
【００８３】
２．ｐＨ＝４．２である場合、Ｐｂは、０．７Ｖ／硫酸水銀電極の電位を８時間印加することによって、ＳｎＯ２基板上に析出される、鉛及び酸素（Ｏ約６０％及びＰｂ４０％）のみで構成される鉛酸化物の付着している薄膜の形態で、この溶液から完全に除去された。
【００８４】
これらの２つの条件下でのＰｂ（ＩＩ）の除染は、９９．９９％であった。これらの処理後に、測定される残存濃度は、およそ１０−８Ｍ（２．０７μｇ／Ｌ）であり、これは、環境水及び飲料水基準に相当する。
【００８５】
作用電極（例えば、ＳｎＯ２）上に形成される固体を、図１に示すように走査型電子顕微鏡法（ＳＥＭ）で特性化した（＜＜１＞＞は除去される鉛結晶を示し、また＜＜２＞＞は二酸化スズの導電性基板を示す）。
【００８６】
エネルギー分散型分光ＥＤＳにより、薄膜が、下記のパーセント：Ｏ  ６０％及びＰｂ約４０％で鉛及び酸素のみで構成されることが確認された（図２）。
【００８７】
溶液中の塩の存在の影響を検査するために、毎回１ｍｏｌ／Ｌの濃度で、ＮａＣｌ、又はＮａ２ＳＯ４、又はＮａＮＯ３又は酢酸ナトリウムのいずれかを含有する溶液を用いて、同じ検査を行った。全ての事例において、Ｐｂの完全な除染は、溶液中に存在する種に関係なく、導電性電極（例えば、ＳｎＯ２）上での先述と等価のパーセント（Ｏ  ６０％及びＰｂ４０％）を有する酸素及び鉛のみを含有する純粋な鉛酸化物の付着している薄膜の形態で、常に得られた。
【００８８】
実施例２：銅除去の事例
溶液のｐＨが、酸性であり、４未満である場合、Ｃｕは、この除染方法に従って除去されない。
【００８９】
４≦ｐＨ≦８の間のｐＨを有する溶液に関して、Ｃｕの除染方法は、−０．４Ｖ〜−０．５Ｖ／硫酸水銀電極（０．２５Ｖ〜０．１５Ｖ／ＳＨＥ）の間の電位下で行われる。これらの条件下で、Ｃｕ（ＩＩ）の除染は、約９９．９９％である。Ｃｕは、導電性基板（例えば、ＳｎＯ２）上に析出される酸化銅（Ｏ約５０％及びＣｕ約５０％）の付着している薄膜の形態で除去される。
【００９０】
ＳｎＯ２電極上での、８．２ｍｇ／Ｌ（５０ｍｌ中に６．５×１０−６ｍｏｌ、即ち１．３×１０−４ｍｏｌ／Ｌ）の溶液に関する除染の例：
ｐＨ＝７を有する溶液に関して、Ｃｕは、−０．４５Ｖ／硫酸水銀電極の電位を４８時間（０．２Ｖ／ＳＨＥ）印加することによって、ＳｎＯ２基板上に析出される付着している薄膜の形態で、完全に除去された。
【００９１】
実施例３：ニッケル除去の事例
４≦ｐＨ≦８の間のｐＨを有する溶液に関して、Ｎｉの除染方法は、０．７Ｖ〜０．９Ｖ／硫酸水銀電極（１．３５Ｖ〜１．５５Ｖ／ＳＨＥ）の間の電位下で行われる。
【００９２】
７．６ｍｇ／Ｌ（５０ｍＬ中に６．５×１０−６ｍｏｌ、即ち１．３×１０−４ｍｏｌ／Ｌ）の溶液に関する除染の例
ｐＨ＝４．２に関して、Ｎｉは、０．７Ｖ／硫酸水銀電極（１．３５Ｖ／ＳＨＥ）の電位を７２時間印加することによって、ＳｎＯ２基板上に析出される付着している薄膜の形態で、完全に除去された。
【００９３】
実施例４：カドミウム単独の事例
Ｃｄは、１つの酸化状態のみを有するため、Ｃｄは、溶液のｐＨ条件に関係なく、この除染方法で除去することはできない。カドミウムが、溶液中に定量的に存在するため、これは、カドミウムと、他の重金属との非常に良好な分離にとって非常に興味が持たれる点である。
【００９４】
実施例５：鉛、ニッケル、銅及びカドミウムの混合物の事例
実験は、溶液中で同じ初期量（それぞれに関して、５０ｍＬ中６．５×１０−６ｍｏｌ、即ち、１．３×１０−４ｍｏｌ／Ｌの濃度）を有するこれらの４つの重金属（Ｐｂ、Ｃｕ、Ｎｉ、Ｃｄ）の混合物を用いて行った。溶液の初期ｐＨの値は、任意の調整の前には、およそ１．９に近かった。
【００９５】
この混合物中に含有される各金属の除去処理は、別々に行った。
【００９６】
まず、Ｐｂを除去するために、溶液のｐＨは、任意の調整の前には、１．９であり（酸性）、したがって、ｐＨを変更する必要がなかった。電位Ｅ＝１Ｖを印加した。
【００９７】
２４時間後、Ｐｂは全て、電極に付着する固体酸化物薄膜の形態で除去された。
【００９８】
次に、Ｎｉを除去するために、５０ｍＬ容量に関して１Ｍ  ＮａＯＨ  ４００μＬの添加により、ｐＨおよそ４に調整した。電位Ｅ＝０．７Ｖを印加した。３日後、Ｎｉは全て、電極に付着する固体薄膜の形態で除去された。
【００９９】
続いて、ｐＨ値をおよそ７に調整して、Ｅ＝−０．４５Ｖを２日間印加することによって、Ｃｕを除去した。この処理後、銅は、電極に付着する固体薄膜の形態で除去された。
【０１００】
Ｃｄは、溶液中に、完全にかつ定量的に残った。
【符号の説明】
【０１０１】
１  鉛結晶
２  導電性基板
【図１】
2021529259.tif 000002
【図２】
2021529259.tif 000003
【国際調査報告】
2021529259.tif 000004
2021529259.tif 000005
2021529259.tif 000006
2021529259.tif 000007
2021529259.tif 000008